FR 2596040 A1 19870925 FR 8703121 A 19870227 I "Corps moulé en superoxyde de potassium" La présente invention concerne un corps moulé constitué de superoxyde de potassium KO2 comme substance chimique cédante d'oxygène, avec addition de matériau catalyseur activant la cession d'oxygène. On connaît un corps moulé de ce type par la demande de brevet allemand DE-21 59 493. Dans des appareils de protection respiratoire, on emploie des corps moulés, par exemple des tablettes comprimées de superoxyde de potassium KO2, comme matériau de remplissage pour des cartouches fournissant de 10 l'oxygène. Un inconvénient est ici que l'on n'obtient un dégagement d'oxygène suffisant que quelques minutes après le début de l'utilisation de l'appareil. C'est pourquoi on ajoute à ces corps moulés des catalyseurs de décomposition du superoxyde de potassium. La production d'oxygène commence ainsi dès le début de l'utilisation de l'appareil respiratoire, et on supprime la durée 15 d'utilisation intiale de l'appareil pendant laquelle le dégagement d'oxygène est insuffisant. Toutefois, les catalyseurs continuent à accélérer la séparation d'oxygène alors même que, suite au réchauffement de la cartouche, la production d'oxygène est déjà devenue plus que suffisante. La cartouche fournit alors plus d'oxygène que l'utilisateur de l'appareil n'en respire. 20 L'oxygène excédentaire est évacué vers l'extérieur par l'intermédiaire d'une valve de surpression, et il est perdu pour la respiration. C'est pourquoi on se contente de placer en avant les corps moulés catalysés connus sous la forme d'une mince couche partielle de la charge d'une cartouche fournissant de l'oxygène. Cela suppose que chaque cartouche 25 doit contenir deux charges différentes de quantités déterminées. Ce faisant, il est indispensable de disposer d'un stock correspondant de différentes sortes de corps moulés. On sait par le brevet allemand DE-320 810 que l'on peut saupoudrer un corps moulé comprenant du superoxyde alcalin comme substance chimique 30 cédante d'oxygène d'un catalyseur, constitué par exemple de dioxyde de manganèse en poudre, après avoir suffisamment humidifié la surface du corps moulé par pulvérisation d'eau. Toutefois, l'application de poudre de catalyseur sèche sur la surface humidifiée du corps moulé engendre une répartition irrégulière du catalyseur 35 sur la surface du corps moulé. En outre, le contact du catalyseur avec la substance chimique cédante d'oxygène n'est pas suffisamment intime pour activer la cession d'oxygène de manière régulière et contrôlée. On sait en outre que l'on peut pulvériser une solution de catalyseur sur une substance chimique cédante d'oxygène (brevet allemand DE-331 721). La pulvérisation d'une solution aqueuse de sulfate de manganèse sur par exemple du superoxyde de sodium engendre la décomposition partielle du 5 superoxyde de sodium par l'eau en hydroxyde de sodium et superoxyde d'hydrogène. Le superoxyde d'hydrogène formé reste fixé sur le mélange produit de superoxyde de sodium et d'hydroxyde de sodium. Ces composés d'addition peuvent ensuite réagir avec le catalyseur délivré. Par contre, la pulvérisation de solutions aqueuses de catalyseur sur des 10 corps moulés en superoxyde de potassium n'amène pas d'amélioration de la conduite de la réaction. La présente invention a donc pour but d'améliorer un corps moulé du type mentionné en introduction de telle sorte que puisse se produire une fixation concentrée du matériau catalyseur sur la surface du corps moulé, 15 permettant une libération régulière d'oxygène pendant la totalité du temps d'utilisation. Cela assure une séparation d'oxygène adaptée aux besoins dès le début de l'utilisation de l'appareil de protection respiratoire, et empêche une délivrance d'oxygène supérieure aux besoins au cours de la poursuite de l'utilisation. Selon l'invention, ce but est atteint en ce qu'un corps central comprimé à teneur en catalyseur de 0 à 0,05% est entouré d'une enveloppe comprimée à teneur en catalyseur de 0,15 à 2%. Un corps moulé ainsi formé est constitué de deux couches de compositions quantitativement différentes. L'intérieur du corps moulé est 25 constitué de superoxyde de potassium, qui ne contient pas du tout de matériau catalyseur, ou uniquement de très faibles quantités de ce dernier. Tout autour du corps moulé se trouve une enveloppe constituée de la substance chimique cédante d'oxygène à laquelle est ajouté un pourcentage plus élevé de matériau catalyseur. Au début de l'utilisation de l'appareil 30 respiratoire, c'est donc tout d'abord du matériau catalysé qui est transformé, de sorte qu'on obtient très rapidement une production d'oxygène. Une fois la couche extérieure catalysée transformée, c'est ensuite le noyau peu ou prou catalysé du corps moulé qui vient en contact avec la vapeur d'eau et le CO2 de l'air expiré par l'utilisateur de l'appareil respiratoire. Etant donné l'absence de quantité suffisante de catalyseur, le noyau est transformé nettement plus lentement que l'enveloppe du corps moulé. On évite ainsi la production d'oxygène excédentaire, ce qui augmente nettement le temps d'utilisation de l'appareil respiratoire. Dans l'enveloppe comprimée du corps central, on obtient une répartition uniforme du matériau catalyseur et sa liaison intime avec la substance chimique cédante d'oxygène, laquelle est par exemple du superoxyde de potassium KO2. Pour réaliser de tels corps moulés enveloppés, on peut employer des presses à oerrinas conventionnelles, pouvant effectuer successivement deux opérations de pressage différentes. On comprime tout d'abord du superoxyde de potassium non catalysé ou seulement faiblement catalysé en un corps 10 central de tablette. La matrice est ensuite à nouveau écartée, et on introduit tout autour du noyau du superoxyde de potassium KO2 fortement catalysé. Lors d'une deuxième opération de pressage, l'enveloppe catalysée est alors comprimée tout autour du corps central non catalysé. Selon une caractéristique supplémentaire de l'invention, on emploie 15 comme matériau catalyseur de l'oxychlorure de cuivre. L'exposé qui suit décrit un exemple de réalisation de l'invention à l'aide du dessin schématique annexé. L'unique figure du dessin annexé représente en coupe un corps moulé en superoxyde de potassium KO2, dont la forme extérieure est lenticulaire. Le 20 corps moulé est constitué d'un corps central comprimé I en superoxyde de potassium (représenté par des ronds), qui est entouré par une enveloppe 2. L'enveloppe 2 contient, outre le superoxyde de potassium, le matériau catalyseur (représenté par des points) dans la quantité nécessaire pour une efficacité optimale. Le diamètre des corps moulés ainsi formés est en général 25 de l'ordre de quelques millimètres, de sorte qu'on dispose d'un calibre adéquat pour le remplissage d'une cartouche correspondante d'un appareil de protection respiratoire. - REVENDICATIONS 1.- Corps moulé constitué de superoxyde de potassium KO2 comme substance chimique cédante d'oxygène, avec addition de matériau catalyseur activant la cession d'oxygène, caractérisé en ce qu'un corps central comprimé (1), constitué essentiellement de superoxyde de potassium K02, est entouré d'une enveloppe comprimée (2) à base de KO2. 2.- Corps moulé selon la revendication 1, caractérisé en ce qu'on emploie comme matériau catalyseur de l'oxychlorure de cuivre. 3.- Corps moulé selon la revendication 1, caractérisé en ce que le 10 corps central comprimé (1) possède une teneur en catalyseur comprise entre 0 et 0,05 % et est entouré par une enveloppe comprimée (2) dont la teneur en catalyseur est comprise entre 0,15 et 2 %.